(57)【要約】【課題】窩洞部分を精度良く短時間で修復することができる歯科用治療部材及びストリップス並びに充填材料の硬化方法を提供すること。【解決手段】本発明にかかるストリップス３は、歯と歯の間の修復部分に充填する光硬化性のコンポジットレジンの流出を防ぐストリップス３である。このストリップス３は窩洞部分２を囲うように窩洞部分２の外周領域に取り付けられる。さらにストリップス３は重合性単量体を含んでいる。光を照射することにより、コンポジットレジンとストリップス３が架橋し、一体化する。【選択図】　図１
2004135720.tif 000002
【特許請求の範囲】
【請求項１】
歯の修復部分に充填する充填材料の流出を防ぐ歯科用治療部材であって、
前記修復部分の少なくとも一部を囲うように前記修復部分の外周領域に取り付けられ、前記充填材料と固着する歯科用治療部材。
【請求項２】
光を照射することにより、前記充填材料及び歯科用治療部材が硬化し、固着することを特徴とする請求項１記載の歯科用治療部材。
【請求項３】
前記充填材料と略同じ重合性単量体を備え、前記充填材料より高い粘度を有する請求項１又は２記載の歯科用治療部材。
【請求項４】
歯の窩洞部分に充填するコンポジットレジンが窩洞部分以外に付着するのを防止するためのストリップスであって、
光硬化性樹脂からなるストリップス。
【請求項５】
歯の窩洞部分に充填するコンポジットレジンが窩洞部分以外に付着するのを防止するためのストリップスであって、
化学重合性樹脂からなるストリップス。
【請求項６】
無機フィラーをさらに有する請求項５記載のストリップス。
【請求項７】
光を照射することにより前記コンポジットレジンと架橋し、一体化する請求項４乃至６いずれかに記載のストリップス。
【請求項８】
接触する面にボンディング材を塗布することによって前記コンポジットレジンと一体化する請求項４乃至６いずれかに記載のストリップス。
【請求項９】
歯と歯の間の窩洞部分に光硬化性の充填材料を充填し修復するための歯科用治療部材であって、
前記窩洞部分の外周領域に隣の歯と接触して固定され、前記充填材料と一体化する光硬化性の歯科用治療部材。
【請求項１０】
前記充填材料と略同一の重合性単量体を有する請求項９記載の歯科用治療部材。
【請求項１１】
光硬化性を有するペースト状の歯科用充填材料を硬化させる硬化方法であって、
光硬化性樹脂からなるストリップスを充填部分の少なくとも一部を囲うように取り付けるステップと、
前記ストリップスで囲われた前記充填部分に前記歯科用充填材料を充填するステップと、
前記歯科用充填材料及び前記ストリップスに光を照射するステップを有する歯科用充填材料の硬化方法。
【請求項１２】
前記光を照射するステップでは、前記歯科用充填材料及び前記ストリップスが一体化することを特徴とする請求項１１記載の歯科用充填材料の硬化方法。
【請求項１３】
前記歯科用充填材料及び前記ストリップスが略同一の重合性単量体を備えることを特徴とする請求項１１又は１２いずれかに記載の歯科用充填材料の硬化方法。
【発明の詳細な説明】
【０００１】
【発明の属する技術分野】
本発明は、歯科用治療部材及びストリップス並びに充填材料の硬化方法に関し、さらに詳しくは光硬化性の重合性単量体を用いた歯科用治療部材及び歯科用ストリップス及びコンポジットレジンの硬化方法に関する。
【０００２】
【従来の技術】
現在、歯牙欠損部の修復材には安価に天然歯と同等の色調が得られることから無機フィラーと重合性単量体からなる光硬化性の合成樹脂が広く用いられている。この合成樹脂はコンポジットレジン（Ｃｏｍｐｏｓｉｔｅ　Ｒｅｓｉｎ、以下ＣＲ）と呼ばれ、ペースト状又はジェル状で取り扱いが容易な上、紫外線あるいは可視光線を照射すると重合し、硬化するという性質を有しているため、窩洞部分への充填材料としては非常に優れている（例えば特許文献１）。
【０００３】
このＣＲを用いる修復方法では歯とＣＲを接着するためのボンディング材が用いられる。まず、窩洞部分にボンディング材を塗布する。そしてペースト状又はジェル状のＣＲを歯につけ光を照射する。これにより、窩洞部分を埋めることができ、そして元の歯の形に戻すことができる。
【０００４】
しかしながら、このような修復方法には以下のような問題点があった。図５に示す様に歯と歯の間の側壁側を修復する場合には修復する歯１０１ａと隣の正常な歯１０１ｂの間にストリップスを挿入する。これは、ＣＲやボンディング材が隣の歯１０１ｂに付着しないするためである。このストリップスはセルロイド、セロハン、ポリエステル、ビニール等からなり、その厚さは約１０μｍ〜２０μｍ程度である。
【０００５】
他方、歯の側壁を修復した場合、隣接する歯と歯の間の隙間は、通常時において接触していることが好ましい。そして、歯と歯の間にコンタクトゲージを挿入した場合には、歯と歯の間が拡がり、歯と歯の接触強さ（歯間離開度）が５０μｍ〜１００μｍ程度となることが望ましい。しかし、ストリップス自体の厚みが５０μｍ程度或いはそれ以上に厚いため、ストリップスを取り外す時に自動的にその厚みが歯間離開度に加わってしまう。
【０００６】
従って、その隙間の調整には非常に熟練を要し、歯間離開度が１１０μｍ以上に拡がってしまうことがあった。この隙間が拡がってしまった場合は、隙間に食べかすが挟まってしまい、さらなる歯周病あるいは虫歯の誘因となってしまうという問題点があった。
【０００７】
また木製やプラスチック製の歯間ウェッジを用いて、修復する場合もある（例えば特許文献２）。この場合でも同様に歯間ウェッジを抜いた場合にその隙間が広くなるという問題点があった。
【０００８】
【特許文献１】
特開２００１−１３９４１１号公報
【特許文献２】
特開平９−１０２３０号公報
【０００９】
【発明が解決しようとする課題】
このように、従来のコンポジットレジン及びストリップスを用いて歯と歯の間を修復する方法では、その隙間の調整が非常に困難であるという問題点があった。
【００１０】
本発明は、このような問題点を解決するためになされたもので、充填材料を用いて歯を修復する場合において、短時間で精度良く修復することができる歯科用治療部材及びストリップス並びに充填材料の硬化方法を提供することを目的とする。
【００１１】
【課題を解決するための手段】
本発明にかかる歯科用治療部材は、歯の修復部分に充填する充填材料の流出を防ぐ歯科用治療部材（例えば、本発明の実施の形態におけるストリップス３）であって、前記修復部分（例えば、本発明の実施の形態における窩洞部分２）の少なくとも一部を囲うように前記修復部分の外周領域に取り付けられ、前記充填材料と固着するものである。これにより、精度良く修復することができる。
【００１２】
さらに上述の歯科用治療部材は光を照射することにより、前記充填材料及び歯科用治療部材が硬化し、固着することが望ましい。これにより、容易に充填材料と歯科用治療部材を固着することができる。
【００１３】
好適な実施の形態では前記歯科用治療部材が前記充填材料と略同じ重合性単量体を備え、前記充填材料より高い粘度を有する。これにより、容易に充填材料と歯科用治療部材を固着することができる。
【００１４】
本発明にかかるストリップス（例えば、本発明の実施の形態におけるストリップス３）は歯の窩洞部分（例えば、本発明の実施の形態における窩洞部分２）に充填するコンポジットレジンが窩洞部分以外に付着するのを防止するためのストリップスであって、光硬化性樹脂からなるものである。これにより、窩洞部分を短時間で精度よく修復することが出来る。
【００１５】
本発明にかかるストリップスは歯の窩洞部分に充填するコンポジットレジンが窩洞部分以外に付着するのを防止するためのストリップスであって、化学重合性樹脂からなるものである。これにより、精度よい修復を短時間で行うことができる。
【００１６】
なお、上記のストリップスは無機フィラーをさらに有することが望ましい。これにより、ストリップスの操作性を上げることができる。
【００１７】
好適な実施の形態では光を照射することにより前記コンポジットレジンと架橋し、一体化する。
【００１８】
別の好適な実施の形態では接触する面にボンディング材を塗布することによって前記コンポジットレジンと一体化する。
【００１９】
本発明にかかる歯科用治療部材は歯と歯の間の窩洞部分に光硬化性の充填材料を充填し修復するための歯科用治療部材であって、前記窩洞部分の外周領域に隣の歯と接触して固定され、前記充填材料と一体化する光硬化性の歯科用治療部材である。これにより、窩洞部分の修復を短時間で精度よく行うことが可能になる。
【００２０】
上記の歯科用治療部材の好適な実施の形態は前記充填材料と略同一の重合性単量体を有する。
【００２１】
本発明にかかる硬化方法は光硬化性を有するペースト状の歯科用充填材料を硬化させる硬化方法であって、光硬化性樹脂からなるストリップス（例えば、本発明の実施の形態におけるストリップス３）を充填部分（例えば、本発明の実施の形態における窩洞部分２）の少なくとも一部を囲うように取り付けるステップと、前記ストリップスで囲われた前記充填部分に前記歯科用充填材料を充填するステップと、前記歯科用充填材料及び前記ストリップスに光を照射するステップを有するものである
【００２２】
上述の硬化方法では前記光を照射するステップでは、前記歯科用充填材料及び前記ストリップスが一体化することが望ましい。
【００２３】
上述の硬化方法において前記歯科用充填材料及び前記ストリップスが略同一の重合性単量体を備えることが望ましい。
【００２４】
【発明の実施の形態】
発明の実施の形態１．
本発明の実施の形態１にかかるストリップスを用いて歯を修復する方法について図１を用いて説明する。図１は窩洞部分とその周辺の平面図である。１は歯、２は窩洞部分、３はストリップス、４はボンディングである。ここで１ａは虫歯を示し、虫歯の窩洞部分を有している。１ｂは歯１ａと隣接する正常な歯を示している。なお、本修復方法も従来と同様に光硬化性のコンポジットレジン（以下、ＣＲ）を用いる。
【００２５】
まず、歯１ａの虫歯部分を削り、窩洞部分２を形成する。この窩洞部分２にエッチング液を塗ることにより、歯質の表面がざらざらになりボンディング材４がつきやすくなる。そしてエッチング液を水洗いした後に、エアーで乾燥する。尚、エッチング液を使わない場合もある。そして、窩洞部分２の内側にＣＲを接着するためのボンディング材４を塗布し、紫外線又は可視光線を照射する。このボンディング材４によってＣＲが注入された際にＣＲと歯質が一体化し固着される。
【００２６】
そして図１に示すように歯１ａの窩洞部分２の外周領域すなわち窩洞部分２の外側の一部又は全部を囲うようにストリップス３を取り付ける。ストリップス３は、光透過性を有することが好ましく、例えば、半透明又は透明の材質を有する。この場合に、隣接する歯１ｂと適当な歯間離開度（５０μｍ〜１００μｍ程度）以下になることが望ましい。この歯間離開度が広い場合は歯周病あるいは虫歯の誘因となってしまう。そして窩洞部分２にペースト状又はジェル状のＣＲを充填する。なお、ペースト状又はジェル状のＣＲをペースト状のＣＲとして総称するものとする。また、ストリップス３と取り付けた後にボンディング材４を取り付けてもよい。ＣＲは、圧接される場合があり、この場合には、圧接する力によってストリップス３が隣の歯に圧接される。これにより、隣の歯と密着させることが可能となる。
【００２７】
さらにこの後に光を照射してＣＲを重合させ、硬化させる。この際にストリップス３がＣＲと同様に重合性単量体を含んでいれば、ＣＲとストリップス３を同時に重合させることができ、一体化することが可能になる。すなわち、ストリップス３が光によって重合する材質を有しているので、光を照射した際に、ＣＲとストリップス３が架橋し固着される。換言すれば、光を照射することにより、ＣＲとストリップス３の重合性単量体が架橋し、これらの分子間で化学結合が形成され高分子として結合される。この場合、ＣＲとストリップス３が同じ又は略同じ重合性単量体（モノマー）或いは類似する重合性単量体を有していることが望ましい。このようにストリップス３とＣＲが重合することによって一体となり、三次元網状構造を形成する。これにより、接着力が向上し、歯と同等の硬度、機械的強度、耐磨耗性、その他の機能を有することができる。ストリップス３は、光硬化性樹脂でなくとも、化学重合性樹脂であってもよい。化学重合性樹脂の場合には、例えば常温重合、熱重合が行われる。
【００２８】
なお、ストリップス３には無機フィラーを添加しても良い。この無機フィラーによって、ストリップス３の粘度を変えることができる。さらにストリップス３の内側に架橋剤を塗布して結合させても良い。或いはＣＲ又はストリップス３に架橋剤を添加して結合させても良い。これにより、両者の接着力、結合力が向上する。
【００２９】
なお、本実施の形態においてＣＲ、ストリップス３に照射する光は光源としてキセノン又はハロゲンランプによるものを用いた。また、フィルターによって波長が４５０〜５００ｎｍ程度の可視光線を照射した。これにより、効率よく光重合を促進させることができ、十分な結合及び硬化を行うことができる。
【００３０】
この重合可能なモノマーは一般的に歯科用モノマーとして用いられているものが使用できる。一般的に用いられている物としてはアクリロイル基及び／またはメタクリロイル基を有する重合可能なモノマーが挙げられる。または親水性、疎水性のモノマーのいずれでもよく或いはこれらを混合して用いても良い。以下に具体例を示す。
【００３１】
単官能性ビニルモノマーメチルメタクリレート、エチルメタクリレート、イソプロピルメタクリレート、ヒドロキシエチルメタクリレート、テトラヒドロフルフリルメタクリレート、グリシジルメタクリレート等のメタクリレート、およびこれらのメタクリレートに対応するアクリレート；あるいはアクリル酸、メタクリル酸、ｐ−メタクリロイルオキシ安息香酸、Ｎ−２−ヒドロキシ−３−メタクリロイルオキシプロピル−Ｎ−フェニルグリシン、４−メタクリロイルオキシエチルトリメリット酸、及びその無水物、６−メタクリロイルオキシヘキサメチレンマロン酸、１０−メタクリロイルオキシデカメチレンマロン酸、２−メタクリロイルオキシエチルジハイドロジェンフォスフェート、１０−メタクリロイルオキシデカメチレンジハイドロジェンフォスフェート、２−ヒドロキシエチルハイドロジェンフェニルフォスフォネート。
【００３２】
ニ官能性ビニルモノマー（１）芳香族化合物系のもの２，２−ビス（メタクリロイルオキシフェニル）プロパン、２，２−ビス〔４−（３−メタクリロイルオキシ）−２−ヒドロキシプロポキシフェニル〕プロパン（以下、ｂｉｓ−ＧＭＡと略記する）、２，２−ビス（４−メタクリロイルオキシフェニル）プロパン、２，２−ビス（４−メタクリロイルオキシポリエトキシフェニル）プロパン（以下、Ｄ−２６Ｅと略記する）、２，２−ビス（４−メタクリロイルオキシジエトキシフェニル）プロパン）、２，２−ビス（４−メタクリロイルオキシテトラエトキシフェニル）プロパン、２，２−ビス（４−メタクリロイルオキシペンタエトキシフェニル）プロパン、２，２−ビス（４−メタクリロイルオキシジプロポキシフェニル）プロパン、２（４−メタクリロイルオキシジエトキシフェニル）−２（４−メタクリロイルオキシジエトキシフェニル）プロパン、２（４−メタクリロイルオキシジエトキシフェニル）−２（４−メタクリロイルオキシジトリエトキシフェニル）プロパン、２（４−メタクリロイルオキシジプロポキシフェニル）−２−（４−メタクリロイルオキシトリエトキシフェニル）プロパン、２，２−ビス（４−メタクリロイルオキシプロポキシフェニル）プロパン、２，２−ビス（４−メタクリロイルオキシイソプロポキシフェニル）プロパンおよびこれらのメタクリレートに対応するアクリレート；２−ヒドロキシエチルメタクリレート、２−ヒドロキシプロピルメタクリレート、３−クロロ−２−ヒドロキシプロピルメタクリレート等のメタクリレートあるいはこれらのメタクリレートに対応するアクリレートのような−ＯＨ基を有するビニルモノマーと、ジイソシアネートメチルベンゼン、４，４’−ジフェニルメタンジイソシアネートのような芳香族基を有するジイソシアネート化合物との付加から得られるジアダクト。
【００３３】
（２）脂肪族化合物系のものエチレングリコールジメタクリレート、ジエチレングリコールジメタクリレート、トリエチレングリコールジメタクリレート（以下、３Ｇと略記する）、ブチレングリコールジメタクリレート、ネオペンチルグリコールジメタクリレート、プロピレングリコールジメタクリレート、１，３−ブタンジオールジメタクリレート、１，４−ブタンジオールジメタクリレート、１，６−ヘキサンジオールジメタクリレートおよびこれらのメタクリレートに対応するアクリレート；２−ヒドロキシエチルメタクリレート、２−ヒドロキシプロピルメタクリレート、３−クロロ−２−ヒドロキシプロピルメタクリレート等のメタクリレートあるいはこれらのメタクリレートに対応するアクリレートのような−ＯＨ基を有するビニルモノマーと、ヘキサメチレンジイソシアネート、トリメチルヘキサメチレンジイソシアネート、ジイソシアネートメチルシクロヘキサン、イソフォロンジイソシアネート、メチレンビス（４−シクロヘキシルイソシアネート）のようなジイソシアネート化合物との付加から得られるジアダクト；無水アクリル酸、無水メタクリル酸、１，２−ビス（３−メタクリロイルオキシ−２−ヒドロキシプロポキシ）エチル、ジ（２−メタクリロイルオキシプロピル）フォスフェート。
【００３４】
ハ）三官能性ビニルモノマートリメチロールプロパントリメタクリレート、トリメチロールエタントリメタクリレート、ペンタエリスリトールトリメタクリレート、トリメチロールメタントリメタクリレート等のメタクリレートおよびこれらのメタクリレートに対応するアクリレート。
【００３５】
ニ）四官能性ビニルモノマーペンタエリスリトールテトラメタクリレート、ペンタエリスリトールテトラアクリレート及びジイソシアネートメチルベンゼン、ジイソシアネートメチルシクロヘキサン、イソフォロンジイソシアネート、ヘキサメチレンジイソシアネート、トリメチルヘキサメチレンジイソシアネート、メチレンビス（４−シクロヘキシルイソシアネート）、４，４−ジフェニルメタンジイソシアネート、トリレン−２，４−ジイソシアネートのようなジイソシアネート化合物とグリシドールジメタクリレートとの付加から得られるジアダクト。
【００３６】
これらの重合性単量体は単独で用いることもあるが、２種類以上を混合して使用することもできる。これらのモノマーをＣＲ及びストリップス３に用いることができる。
【００３７】
また、無機フィラーとしては現在公知となっている無機フィラーを用いることができる。例えば、非晶質シリカ、シリカ−チタニア、シリカ−ジルコニア、シリカ−チタニア−酸化バリウム、石英、アルミナ等の材質からなる球形状又は略球形状の粒子である。さらに、これら無機酸化物粒子を高温で焼成する際に緻密な無機酸化物粒子を得やすくする等の目的で、少量の周期律表第Ｉ族の金属酸化物を該無機酸化物粒子中に存在させた複合酸化物の粒子を用いることもできる。歯科用としてはシリカとジルコニアとを主な構成成分とする複合酸化物の球状無機フィラーがよく用いられる。この無機フィラーはＸ線造影性を有し、耐摩耗性に優れた複合組成物の硬化体が得られるという特長がある。これらの無機フィラーをＣＲ及びストリップス３に添加することができる。
【００３８】
この無機フィラーは平均粒子径が０．００１〜１μｍ程度で球状あるいは略球状の無機質フィラーや平均粒子径１．５〜２．０μｍ程度のガラスフィラーを用いることができる。また、これらの平均粒子径以外のフィラーを用いてもよい。あるいは、有機無機複合フィラーを用いてもよい。
【００３９】
またストリップス３は土手としての役割を果たすためにある程度の強度を有することが望ましい。これは重合性単量体への無機フィラーの充填率を高くすること（例えば、無機フィラーを９０ｗｔ％以上に充填する）により強度を上げることができる。無機フィラーを高密度で充填することによって、光重合収縮率が小さくなる。よって硬化後の体積の変化を小さくすることができ、充填時と硬化時の差を小さくなるため、より精度の高い修復が可能になる。
【００４０】
また、ＣＲを充填する前にストリップス３の外側部分のみ光を照射して強度を上げることも可能である。この場合、光の強度をある程度弱くして照射することが望ましい。さらに内側に光が照射されないように窩洞部分２をカバー等で覆ってもよい。あるいは、他の材料を添加することによっても強度を上げることができる。これらのストリップスが上述のＣＲと同種の材質（モノマー）を備えることによって、ＣＲとストリップス３を容易に重合（結合）させることができる。また同種のモノマーに限らず、類似するモノマーを用いてもよい。
【００４１】
このストリップス３は薄板状、フィルム状又はテープ状に形成することが望ましい。これにより、必要な分を適宜切り取り、使用することができる。なお、ストリップス３の厚さは従来と同様に５０μｍ程度のものを用いることができ、これ以外の厚さでもよい。また、窩洞部分の形状や歯の大きさに応じた厚さ、幅、長さのものを用意することが望ましい。また薄板状又はフィルム状のストリップス３を用いる場合は、外側となる１面に光を照射して強度を上げてから取り付けてもよい。この場合、従来のストリップスよりも薄いセロハン等を用いることが望ましい。なお、セロハン等を用いる場合は、フィルムがある程度の強度を有するようにモノマーを塗布することが望ましい。
【００４２】
なお、窩洞部分２以外のストリップス３すなわち修復に不要な部分のストリップス３は光を照射して硬化させた後に切断、除去すればよい。例えば、ドリル、研磨用ストリップス、研磨用ディスク等を用いて除去することができる。この場合、除去する部分は図示したように、歯と歯の間の狭い部分から外れているので、精度よく研磨等することができ、研磨する時間を短縮することができる。さらに、光が照射され硬化している部分のストリップス３はドリル等で研磨、除去することができる。ストリップス３を除去する部分にはボンディング材４が塗布されていないので歯質と接着されることがない。よって、正常な部分の歯を傷つけることなく、作業を容易に行うことができる。また、歯間が接近している部分をかわしているためにスペース上の制限を受けることが無く、作業を容易に行うことができる。このように、歯間部分に適当な隙間を設けるようにストリップス３を取り付けることにより、歯間部分の修復を容易に行うことが出来る。さらに、歯間部分の隙間を精度よく修復することが出来る。もちろん、光を照射する前にある程度のストリップスを除去することや、予め少量のストリップスしか取り付けないようすることも可能である。このようにすれば、研磨等する時間を短縮することが出来る。従って、窩洞部分２の修復を短時間で行うことが可能になり、治療時間の短縮化を図ることが出来る。
また、図２に示されるようにストリップス３は窩洞部分２を超えた部分の歯質と固着するようにしてもよい。この場合、図２のＡ点及びＢ点においてストリップス３は切断される。そしてこのような構成とするためには、窩洞部分２を超えた部分の歯質に予めボンディング材４を塗布しておく必要がある。
【００４３】
さらに、ストリップス３は光硬化性樹脂であることが望ましく、上述の重合性単量体やフィラー以外の材質を含んでいてもよい。例えば、重合開始剤、光吸収剤などを含んでいてもよい。これらを含むことにより重合を促進することができ接着性及び機械的強度を向上することができる。また、天然歯と同等の色調を有するように顔料等を含んでいてもよい。これにより、歯の審美性を向上することができる。
【００４４】
発明の実施の形態２．
本実施の形態は実施の形態１と同様にストリップスとＣＲを一体化させ修復を行うものである。本実施の形態にかかるストリップスを用いた修復について実施の形態１と同様に図１を用いて説明を行う。また、ストリップス３以外の修復材料や修復手順は実施の形態１と同等のものを用いることができるため説明を省略する。本実施の形態では実施の形態１と異なり、本実施の形態ではストリップス３の内側に、ボンディング材を用いて一体化を行っている。すなわち、ストリップス３を窩洞部分２に取り付けた後にストリップス３の内側にボンディング材を塗布し、ＣＲとボンディングを固着している。従って、本実施の形態では重合性樹脂以外の材質でストリップス３を形成することが可能になる。
【００４５】
例えば、薄板状、フィルム状又はテープ状のポリカーボネイト、ＳｉＣ又は石こうを用いることが出来る。なお、これらも表面処理を行っても良い。表面処理されたポリカーボネイト等を用いることによって、実際の歯と同等の色調にすることができる。なお、ボンディング材はストリップス３とＣＲの材質によって適した材質とすることが望ましい。もちろん、歯質とＣＲとのボンディング材と異なるボンディング材でもよい。このような材質では重合による収縮がないため、より正確な形で修復することがきる。
【００４６】
本実施の形態に示すように、ボンディング材をストリップス３の内側に塗布することによっても、ＣＲとストリップスを一体化することができる。なお、実施の形態１で説明した内容と同等の内容は省略する。もちろん、実施の形態１と同様にフィルム状のセロハン、ビニール等をさらに用いてストリップス３を形成しても良い。もちろん実施の形態１にかかるストリップスであっても、本実施の形態で示したようなボンディング材を利用することも出来る。
【００４７】
発明の実施の形態３．
本実施の形態は実施の形態１、２と同様のストリップスを用いて同様の修復を行うものである。ただし、本実施の形態では歯と歯肉の間にかかる部分の修復を行っている。本発明にかかるストリップスを用いて、歯と歯肉部分の修復を行う方法について図３を用いて説明する。図３は歯と歯肉の間の部分に虫歯が生じた場合におけるその修復部分の側面図である。１は歯、２は窩洞部分、４はボンディング、５は歯肉、６はポケットである。
【００４８】
歯と歯肉の間は通常状態では接触しているが、プローブによって隙間を調べると２〜５ｍｍ程度の隙間が開いており、通常これをポケットと呼ぶ。この歯と歯肉の部分に虫歯になった場合の修復はこのポケット６を設ける必要があり、なおかつ歯肉部分に傷つけないように修復する必要があるため困難である。
【００４９】
この部分の修復にも通常ＣＲが用いられるが、粘度が低いＣＲすなわち液状に近いＣＲを用いた場合は、充分な隙間のポケット６が形成されず、歯肉と接触してしまうことがあった。さらには、ポケット６からはみ出してしまうこともあった。また粘度が高いＣＲを用いた場合は充分にＣＲが充填されずに修復が不十分になってしまうことがあった。
【００５０】
本発明におけるストリップスは歯と歯肉の間の修復にも利用することが出来る。すなわち実施の形態１又は実施の形態２で説明したストリップスを図４に示すように歯と歯肉の部分に取り付けて修復を行えばよい。この場合、ストリップスがＣＲの流出を防ぐ土手の役割を果たすために粘度の低いＣＲを用いることが可能になる。さらにポケットの隙間はストリップスの形状により調整することができるため、適当な隙間を設けることが容易にできる。このように、本発明は歯間部分の側面の修復のみならず、歯と歯肉部分の間の修復に対しても利用することができる。
【００５１】
具体的に説明すると窩洞部分２にボンディング材４を塗布する。この場合、実施の形態１と同様にエッチングや水洗い等を行っても良い。そしてストリップスを歯と歯肉の間の部分と取り付ける。この時に適当な隙間のポケットが生じるようにストリップスの位置を調整する。その後、ストリップスと窩洞部分の間にＣＲを充填する。そして、光を照射して、ストリップスとＣＲを重合させ、硬化させる。おして、窩洞部分２以外のストリップス３を切断し、除去する。
【００５２】
なお、ストリップス及びＣＲの材質、材料、形状、性質等は実施の形態１又は実施の形態２で説明したものと同様のものを用いることができるので説明を省略する。さらに修復手順についても実施の形態１又は実施の形態２で説明したものと同様の手順で修復することができるので説明を省略する。
【００５３】
その他の実施の形態．
なお、上述の実施の形態においては窩洞部分を囲うように窩洞部分の外周領域にストリップスを取り付け、歯とストリップスによって囲われた部分の内側にＣＲを充填している。そして光を照射してＣＲと一体化させている。これは従来から歯の修復に用いられているストリップスという部材の用途から外れているが、隣接する歯にＣＲ等が付着しないようにするという用途を有するために従来のストリップスという名称を用いただけである。従って、名称はストリップスに限られるものでなく、ＣＲと一体化、固着する歯科用の医療部材であればよい。このような歯科用医療部材の登場によって、修復部分の外形を構成すれば歯間の微妙な調整を容易に行うことができる。またＣＲ硬化後における歯間部分の研磨時間等の短縮を図ることも可能である。したがって、本発明にかかる歯科用医療部材によって歯と歯の間又は歯と歯肉の間の虫歯を精度よく短時間で治療することができるようになる。
【００５４】
上述のような歯科用治療部材はある程度の硬度、強度を有することが必要であり、ＣＲよりも高い粘度を有することが望ましい。これにより、修復部分の外形を容易に調整することができる。従って、歯と修復部分との隙間を所望の間隔にすることができる。さらに、液状に近いＣＲの流出を防ぐことが出来る。あるいは粘着性の高いＣＲを用いた場合は隣接する歯との間隔が狭い部分にのみストリップスを取り付けてもよい。なお、ＣＲの充填には充填装置や充填機器を用いてもよい。
【００５５】
またＣＲの重合には波長４７０ｎｍの可視線を用いたがこれ以外の波長でもよく、可視光線以外の紫外線などでもよい。また光照射以外の方法、例えば、加熱重合、マイクロ波重合等を用いてもよい。これらの重合方法を用いる場合は、それに適した材質を用いることが望ましい。歯科用治療部材は光硬化性の合成樹脂に限らずに重合性を有する高分子材料やハイブリッドセラミックス等で形成しても良い。また、本発明はフィラーの含有率によらず、重合性を有する単量体であれば利用することが出来る。さらに充填材料と略同一の単量体をストリップスに用いれば、一体化、固着化を容易に行うことができる。また、実施の形態で示した材質以外の材質を用いてもよい。さらに、充填材には光硬化性のグラスアイオノマーを含んだものを用いても良い。
【００５６】
【発明の効果】
本発明によれば、窩洞部分の修復を短時間で精度よく行うことが可能な歯科用治療部材及びストリップス並びに歯科用充填材料の硬化方法を提供することができる。
【図面の簡単な説明】
【図１】本発明の実施の形態１にかかるストリップスを用いた窩洞部分の周辺部の平面図である。
【図２】本発明の実施の形態１にかかるストリップスを用いた窩洞部分の周辺部の平面図である。
【図３】本発明の実施の形態３にかかるストリップスを用いた窩洞部分の周辺部の側面図。
【図４】本発明の実施の形態３にかかるストリップスを用いた窩洞部分の周辺部の側面図。
【図５】従来のストリップスを用いた窩洞部分の周辺部の平面図である。
【符号の説明】
１　歯、２　窩洞部分、３　ストリップス　４　ボンディング材
５　歯肉　６　ポケット
１０１　歯、１０２　窩洞部分、１０３　ストリップス
１０４　ボンディング材
【図１】
2004135720.tif 000003
【図２】
2004135720.tif 000004
【図３】
2004135720.tif 000005
【図４】
2004135720.tif 000006
【図５】
2004135720.tif 000007